표 1 에 나타내 는 조성 의 용강 을 전로 에서 용제 하 고 , 연속 주조법 에 의해 강 슬래브 ( 강 소재 ) 를 제조 했 다 . 이어서 , 이 들 강 소재 를 , 표 2 에 나타내 는 제조 조건 으로 가열 하 고 , 조압연 을 실시 하 여 , 표 2 에 나타내 는 조건 으로 강판 표면 의 디 스케일링 을 실시 하 여 , 표 2 에 나타내 는 조건 으로 마무리 압연 을 실시 했 다 . 마무리 압연 종료 후 , 표 2 에 나타내 는 조건 의 냉각 개시 시간 ( 마무리 압연 종료 후 에서 냉각 ( 강제 냉각 ) 을 개시 할 때 까지 의 시간 ) , 평균 냉각 속도 ( 마무리 압연 종료 온도 에서 권 취 온도 까지 의 평균 냉각 속도 ) 로 냉각 하 고 , 표 2 에 나타내 는 조건 의 권 취 온도 ( 냉각 정지 온도 ) 로 권 취하 고 , 표 2 에 나타내 는 조건 으로 권 취 후 의 강판 을 냉각 하 고 , 표 2 에 나타내 는 판두 께 의 열연 강판 으로 했 다 . 이 와 같이 하 여 얻 어 진 열연 강판 을 스킨 패스 압연 하 고 , 그 후 산 세정 ( 염산 농도 : 질량 ％ 로 10 ％, 온도 85 ℃) 을 행하 고 , 일부 에 대해서 는 용융 아연 도금 처리 , 나아가 서 는 합금화 처리 를 실시 했 다 .